(57)【要約】【課題】高いインク吸収性と光沢、プリント濃度を有し、更に滲み耐性を併せ持つ高画質インクジェット記録用紙を安価に提供する。【解決手段】支持体上に少なくとも２層以上のインク吸収層を有するインクジェット記録用紙において、少なくとも支持体に最も近いインク吸収層に、１次粒子の平均粒径が１０ｎｍ以下であり２次粒子の平均粒径が１０〜３００ｎｍに粉砕された湿式シリカ微粒子と親水性バインダーを含有し、支持体から最も離れているインク吸収層に、ＢＥＴ法により測定される比表面積が１００〜４００ｍ２／ｇのアルミナ又はアルミナ水和物と親水性バインダーを含有し、かつ次式を満足することを特徴とするインクジェット記録用紙。（湿式シリカの質量＋アルミナ又はアルミナ水和物の質量）／（親水性バインダーの質量）＝５．５〜１５【選択図】        なし【特許請求の範囲】
【請求項１】
支持体上に少なくとも２層以上のインク吸収層を有するインクジェット記録用紙において、少なくとも支持体に最も近いインク吸収層に、１次粒子の平均粒径が１０ｎｍ以下であり２次粒子の平均粒径が１０〜３００ｎｍに粉砕された湿式シリカ微粒子と親水性バインダーを含有し、支持体から最も離れているインク吸収層に、ＢＥＴ法により測定される比表面積が１００〜４００ｍ２／ｇのアルミナ又はアルミナ水和物と親水性バインダーを含有し、かつ下式を満足することを特徴とするインクジェット記録用紙。
（湿式シリカの質量＋アルミナ又はアルミナ水和物の質量）／（親水性バインダーの質量）＝５．５〜１５
【請求項２】
湿式シリカがゲル法により合成されたシリカであることを特徴とする請求項１記載のインクジェット記録用紙。
【請求項３】
アルミナが気相法により製造されたアルミナであることを特徴とする請求項１又は２記載のインクジェット記録用紙。
【請求項４】
親水性バインダーがポリビニルアルコール又はその誘導体であり、その平均重合度が２０００〜５０００であることを特徴とする請求項１〜３の何れか１項記載のインクジェット記録用紙。
【請求項５】
少なくとも支持体に最も近いインク吸収層にカチオン定着剤を含有することを特徴とする請求項１〜４の何れか１項記載のインクジェット記録用紙。
【請求項６】
支持体が非吸収性であることを特徴とする請求項１〜５の何れか１項記載のインクジェット記録用紙。
【発明の詳細な説明】
【０００１】
【発明の属する技術分野】
本発明は、高いインク吸収性と光沢及びプリント濃度を有し、更に滲み耐性を併せ持つ高画質インクジェット記録用紙に関するものである。
【０００２】
【従来の技術】
近年、インクジェット記録は急速に画質が向上してきており、写真画質に迫りつつある。この様な写真画質をインクジェット記録で達成する手段として、使用する記録用紙においても急速に技術改良が試みられており、高平滑性の支持体上に微小な空隙を有する層（以下、空隙層又は多孔質層とも言う）を設けた記録用紙は、インク吸収性及び乾燥性に優れていることから最も写真画質に近いものの一つになりつつある。
【０００３】
このような多孔質層は、主に無機微粒子と親水性バインダーで形成されており、一般的には表面がアニオン性である微粒子シリカと少量の親水性バインダーの組合せで得られるインクジェット記録用紙（以下、単に記録用紙とも言う）が知られている。
【０００４】
更に、銀塩写真の画質に匹敵するような画質を得る方法として、インク吸収性のみならず、インク定着性、画像の耐水性、カラー記録時の発色性といった性能を維持しつつ、光沢度及び画像濃度を高めるという手段がある。
【０００５】
従来の光沢を付与する技術としては、例えば光沢度を高めるために、カレンダー装置を用いて圧力や温度を掛けて表面を平滑化させる方法が知られている。しかしながら、空隙層を有する高吸収性なインクジェット記録用紙に、高圧でカレンダー処理を行うと、光沢は向上するものの空隙が潰れ減少し、吸収性の低下を招くという欠点がある。
【０００６】
又、上層にコロイダルシリカを主体とした光沢発現層を設ける手段が知られている（例えば特許文献１、特許文献２参照）が、コロイダルシリカを主体とする層は高空隙率になり難く、インク吸収性が低下するという欠点があった。
【０００７】
一方、シリカと並び知られている無機微粒子の一つとして、アルミナ又はアルミナ水和物がある。これらは高光沢なインク吸収層を形成し易く、又、表面がカチオン性なのでインク定着性があり、カチオン定着剤を別途添加する必要がないという利点がある。しかし、アルミナ又はアルミナ水和物は、シリカと比べて空隙を形成する能力が弱いため、十分なインク吸収性を得るためには多量のインク吸収層が必要となり、生産負荷が大きく、更にアルミナ又はアルミナ水和物はシリカと比べてコストが高いという問題があった。
【０００８】
【特許文献１】
特開平７−８９２２０号公報
【０００９】
【特許文献２】
特開２０００−２８９３２７号公報
【００１０】
【発明が解決しようとする課題】
本発明は、上記課題に鑑みて為されたもので、その目的は高いインク吸収性と光沢、プリント濃度を有し、更に滲み耐性を併せ持つ高画質インクジェット記録用紙を安価に提供することにある。
【００１１】
【課題を解決するための手段】
本発明の上記目的は下記の構成により達成される。
【００１２】
１）支持体上に少なくとも２層以上のインク吸収層を有するインクジェット記録用紙において、少なくとも支持体に最も近いインク吸収層に、１次粒子の平均粒径が１０ｎｍ以下であり２次粒子の平均粒径が１０〜３００ｎｍに粉砕された湿式シリカ微粒子と親水性バインダーを含有し、支持体から最も離れているインク吸収層に、ＢＥＴ法により測定される比表面積が１００〜４００ｍ２／ｇのアルミナ又はアルミナ水和物と親水性バインダーを含有し、かつ下式を満足するインクジェット記録用紙。
【００１３】
（湿式シリカの質量＋アルミナ又はアルミナ水和物の質量）／（親水性バインダーの質量）＝５．５〜１５
２）湿式シリカがゲル法により合成されたシリカである１）記載のインクジェット記録用紙。
【００１４】
３）アルミナが気相法により製造されたアルミナである１）又は２）記載のインクジェット記録用紙。
【００１５】
４）親水性バインダーがポリビニルアルコール又はその誘導体であり、その平均重合度が２０００〜５０００である１）〜３）の何れか１項記載のインクジェット記録用紙。
【００１６】
５）少なくとも支持体に最も近いインク吸収層にカチオン定着剤を含有する１）〜４）の何れか１項記載のインクジェット記録用紙。
【００１７】
６）支持体が非吸収性である１）〜５）の何れか１項記載のインクジェット記録用紙。
【００１８】
以下、本発明を更に詳細に説明する。
本発明のインクジェット記録用紙は、支持体上に少なくとも２層以上のインク吸収層を有するが、少なくとも支持体に最も近いインク吸収層には、１次粒子の平均粒径が１０ｎｍ以下で２次粒子の平均粒径を１０〜３００ｎｍに粉砕した湿式シリカが含まれ、少なくとも支持体から最も離れているインク吸収層には、ＢＥＴ法により測定される比表面積が１００〜４００ｍ２／ｇのアルミナ又はアルミナ水和物が含まれる。
【００１９】
支持体に最も近い粉砕した湿式シリカを含むインク吸収層は、十分なインク吸収性と適度な平滑性を持ち、しかも低コストで塗布液の粘性が低く濃縮に適しているといった特徴がある。一方、支持体から最も離れているアルミナ又はアルミナ水和物を含むインク吸収層は、インク吸収性の低下の原因となるカチオン定着剤を含まなくとも十分なインク定着性があり、しかも高い光沢性を有する特徴がある。即ち、本発明は、インク吸収性と定着性、光沢といった、従来、同時に満足することが困難であった諸性能に対して、各特性の機能分離を図り、各機能を有するインク吸収層を併せ持つことにより、各々の特性を全て満足する記録用紙を低コストで実現することができる。
【００２０】
本発明の記録材料の少なくとも支持体に最も近いインク吸収層には、合成シリカである湿式シリカが用いられる。合成シリカには、湿式シリカと気相法シリカとが知られており、気相法シリカは気化した四塩化珪素を高温で加水分解して得られる。上層にアルミナ又はアルミナ水和物を使用し、下層に気相法シリカを用いたインクジェット記録材料としては特開２００２−２２５４２３号に記載のものがあるが、気相法シリカを用いた場合、光沢性は高いものが得られるが、気相法シリカは水に分散した場合に粘性が高く高濃度化が困難で製造時の負荷が大きいことや、停滞安定性が悪いなど取扱い上の問題がある上、湿式シリカよりも高価であるため生産コスト面で不利であり、好ましくない。
【００２１】
一方、湿式シリカは沈降法やゲル法により比較的安価に合成され、沈降法シリカは概ね１０〜６０ｎｍ、ゲル法シリカは概ね３〜１０ｎｍの１次粒子が２次凝集体を形成した凝集粒子として存在している。例えば特開平７−８９２１６号には、上層に擬ベーマイト、下層に湿式シリカを使用した例が記載されている。しかしながら、ここで使用されている湿式シリカは平均粒径が数μｍ以上であるためシリカ層の表面の平滑性が悪く、これが最表面の平滑性にも悪影響を及ぼすため十分な光沢を得ることが難しい。
【００２２】
これに対し、湿式シリカ粒子を粉砕微粒化することにより平滑な皮膜を形成する方法が知られているが、粉砕微粒化するとインク吸収性が低下する問題がある。このインク吸収性を高めるために、バインダー樹脂に対するシリカ粒子の質量比を高くする方法があるが、バインダー樹脂に対するシリカ粒子の質量比を５より高めると塗膜強度が低下し、塗布・乾燥時に「ひび割れ」が起き易い欠点があり、質量比が５以下では十分な空隙が得られず、インク吸収性が改善されない。更に湿式シリカは１次粒子径が小さいほど粉砕微粒化した場合に微細な空隙ができ易く、染料定着性に有利な反面、比表面積が大きくなる為に充分な塗付皮膜の強度を得る為に必要なバインダー量が増加し、インク吸収性が低下する問題がある。
【００２３】
この課題に対し本発明者らが鋭意検討した結果、塗布液ｐＨを３．０〜５．５の範囲になるように調整することで、塗付皮膜の強度に必要なバインダー樹脂量が軽減され、インク吸収性が高まることを見い出した。この効果に対する詳細な解明には至っていないが、塗付皮膜のｐＨをシリカの等電点に近づけることで水素結合性の向上による接着性が高まり、その結果、「ひび割れ」が起き難くなるので必要なバインダー樹脂量を減らすことが可能となり、インク吸収性が高まるものと推定している。
【００２４】
上記検討結果に基づき、少なくとも支持体に最も近いインク吸収層は、１次粒子の平均粒径が１０ｎｍ以下、より好ましくは８ｎｍ以下の湿式シリカを、２次粒子の平均粒径が１０〜３００ｎｍになるよう粉砕したシリカ微粒子と親水性バインダーを含有し、親水性バインダーに対する湿式シリカの質量比を５．５〜１２の範囲とする構成において、高い光沢、インク吸収性を満足するインク吸収層が得られる。湿式シリカの１次粒子径の下限に特に制約はないが、シリカ粒子の製造安定性の観点から３ｎｍ以上であることが好ましい。又、特に好ましくはゲル法により合成される湿式シリカであり、より高いプリント濃度が得られる。沈降法に比べ、ゲル法による湿式シリカは粒子表面活性が高く凝集力が強い。従って、より微細な空隙が出来易く高いインク吸収性が得られる上、微細な空隙にインク染料が定着され、高いプリント濃度が得られるものと推定している。
【００２５】
尚、シリカの１次粒子及び２次粒子の平均粒径は、空隙層の断面や表面を電子顕微鏡で観察し、１０００個の任意の粒子の粒径から求められる。ここで個々の粒径は、その投影面積に等しい円を仮定した時の直径で表したものである。
【００２６】
記録材料の支持体から最も離れているインク吸収層にはアルミナ又はアルミナ水和物が用いられる。一般に、インクジェット記録用紙に用いられるアルミナとしては、気体状の塩化アルミニウムを水素及び酸素と共に加熱・燃焼させ、高温で加水分解することにより得られる気相法アルミナと、アルミン酸塩を加水分解する等の方法で製造される、いわゆる湿式のアルミナ及びアルミナ水和物が挙げられるが、これら気相法や湿式のアルミナやアルミナ水和物の性質は、その比表面積及び構造と密接な関係がある。尚、微粒子の比表面積はＢＥＴ法により測定される。
【００２７】
アルミナ及びアルミナ水和物は微粒子そのものにインク定着性があり、プリント時の斑やブロンジングの要因となるカチオン定着剤を添加する必要がなく、インク吸収性を高めることができる。この性質は、インクジェットのインクに使用される染料の殆どはアニオン性であるが、アルミナやアルミナ水和物の表面はカチオン性の性質を持ち、微粒子表面に染料が吸着されることにより発現する。それ故、アルミナやアルミナ水和物のインク定着性の強弱は微粒子の比表面積に相関する。
【００２８】
又、アルミナ及びアルミナ水和物は、その表面に反応性の水酸基を有しており、水酸基の水素結合によって微粒子間に相互作用が生じて三次元的な空隙を形成し、その空隙にインクの溶媒が吸収されることによりインクの吸収容量が増加し、インク吸収性が高まる。
【００２９】
湿式のアルミナ及びアルミナ水和物は２００〜４００ｍ２／ｇの比表面積を有するものが多いが、その製造過程から粒子内部に細孔が多数存在しており、内部表面積が大きい。このことは即ち、インクの染料が吸着する表面は多いが、多くの表面が粒子の内側を向いているため、粒子間で水素結合ができる水酸基の数は少なく、空隙を形成し難くなりインク吸収容量が少なくなるものと思われる。
【００３０】
一方、気相法アルミナには内部に細孔が殆ど存在せず、その表面の殆どが粒子の外側を向いているため、湿式のアルミナやアルミナ水和物よりも粒子間水素結合をする水酸基の数が多く、空隙を作り易い。
【００３１】
本発明で使用されるアルミナ又はアルミナ水和物としては、湿式のアルミナ又はアルミナ水和物、気相法アルミナの何れも使用できるが、インク吸収性の点で擬ベーマイト、又は気相法アルミナが好ましく、より好ましくは気相法アルミナである。又、好ましい比表面積としては、インク定着性を高める点から１００〜４００ｍ２／ｇである。
【００３２】
更に、本発明者らは、比表面積が１２０〜２５０ｍ２／ｇの気相法アルミナを使用することにより、インクの吸収性、及び定着性、耐水性を同時に付与できることを見い出した。即ち、気相法アルミナ微粒子の比表面積が１２０ｍ２／ｇ以上ではインクの定着性が強く、耐水性、滲み耐性が満足され、比表面積が２５０ｍ２／ｇ以下の場合に気相法アルミナ微粒子間の相互作用をコントロールすることができ、粉体としての取り扱いが容易であり、分散液の粘度も低く、又、安定性が高いため塗工の負荷が少ない。従って、最も好ましいアルミナ又はアルミナ水和物としては、比表面積が１２０〜２５０ｍ２／ｇの気相法アルミナである。
【００３３】
上記気相法アルミナを使用する場合、分散は分散液のｐＨが３〜５の範囲で行われることが好ましい。比表面積が１２０ｍ２／ｇ以上の気相法アルミナで分散液のｐＨが未調整の場合、粒子間相互作用が強まるため水に対する分散性が劣化して分散液が増粘してしまい、固形分で１５質量％以上の濃度での分散が困難となる時がある。希釈して分散液の濃度を低くすれば可能となるが、生産時の塗布・乾燥工程に負荷が大きくなり好ましくない。又、停滞安定性も劣化する場合がある。そこで、分散液のｐＨを３〜５に調整すると粒子間相互作用がコントロールされて分散性が向上し、固形分濃度３０質量％以上でも分散可能となり、停滞安定性にも優れ、しかも高いインク吸収性を維持することができる。
【００３４】
本発明で使用されるアルミナ又はアルミナ水和物の分散液は、１次粒子が複数結合して２次粒子を形成している。インク吸収性や分散安定性、透明性、光沢性の点で、アルミナ又はアルミナ水和物の１次粒子の平均粒径は概ね５〜１２ｎｍが好ましく、７〜１１ｎｍが取り扱いや分散性の点でより好ましい。２次粒子径は３０〜２００ｎｍが好ましく、５０〜１５０ｎｍがより好ましい。尚、アルミナの１次粒子及び２次粒子の平均粒径は、空隙層の断面や表面を電子顕微鏡で観察し、１０００個の任意の粒子の粒径から求められる。ここで個々の粒径は、その投影面積に等しい円を仮定した時の直径で表したものである。
【００３５】
湿式シリカ及びアルミナ又はアルミナ水和物の分散には、高圧ホモジナイザー、高速攪拌分散機、サンドミル、超音波分散機などを用いることができるが、本発明においてはサンドミルが好ましい。サンドミルに用いるビーズは１．０ｍｍ以下のジルコニアビーズが好ましく、更に好ましくは０．５ｍｍ以下のジルコニアビーズである。
【００３６】
湿式シリカの使用量は、プリント時のインク溢れや斑が起きない程度のインク吸収容量を持たせる為に、記録用紙１ｍ２当たり概ね３〜２５ｇ、好ましくは５〜２０ｇであり、アルミナ又はアルミナ水和物の使用量は、プリント時のインク定着性や光沢性を維持するために記録用紙１ｍ２当たり概ね０．５〜２０ｇ、好ましくは２〜１５ｇである。又、湿式シリカとアルミナ又はアルミナ水和物の総量の合計は４〜３５ｇが好ましく、５〜２５ｇがより好ましい。
【００３７】
次に、本発明に係る親水性バインダーについて説明する。親水性バインダーとしては、従来公知の各種親水性バインダーを用いることが出来る。例えばゼラチン（酸処理ゼラチンが好ましい）、ポリビニルピロリドン（平均分子量約２０万以上が好ましい）、プルラン、ポリビニルアルコール（ＰＶＡ）又はその誘導体、ポリエチレングリコール（平均分子量が１０万以上が好ましい）、ヒドロキシエチルセルロース、デキストラン、デキストリン、水溶性ポリビニルブチラール等を挙げることができる。これらの親水性バインダーは単独で使用してもよく、２種以上を併用してもよい。特に好ましい親水性バインダーはＰＶＡ又はカチオン変成ＰＶＡである。
【００３８】
本発明で好ましく用いられるＰＶＡは平均重合度が３００〜５，０００の範囲であり、特に平均分子量が２，０００〜５，０００のものが得られる皮膜の脆弱性が良好であることから好ましく、３，０００〜４，５００がより好ましい。又、ＰＶＡの鹸化度は７０〜１００％のものが好ましく、８０〜１００％のものが特に好ましい。
【００３９】
又、カチオン変性ＰＶＡは、カチオン性基を有するエチレン性不飽和単量体と酢酸ビニルとの共重合体を鹸化することにより得られる。カチオン性基を有するエチレン性不飽和単量体としては、例えばトリメチル−（２−アクリルアミド−２，２−ジメチルエチル）アンモニウムクロライド、トリメチル−（３−アクリルアミド−３，３−ジメチルプロピル）アンモニウムクロライド、Ｎ−ビニルイミダゾール、Ｎ−ビニル−２−メチルイミダゾール、Ｎ−（３−ジメチルアミノプロピル）メタクリルアミド、ヒドロキシルエチルトリメチルアンモニウムクロライド、トリメチル−（２−メタクリルアミドプロピル）アンモニウムクロライド、Ｎ−（１，１−ジメチル−３−ジメチルアミノプロピル）アクリルアミド等が挙げられる。
【００４０】
カチオン変性ＰＶＡのカチオン変性基含有単量体の比率は、酢酸ビニルに対して０．１〜１０モル％、好ましくは０．２〜５モル％である。カチオン変性ＰＶＡの重合度は、通常、５００〜５，０００、好ましくは２，０００〜４，０００であり、重合度３，０００〜４，５００がより好ましい。又、カチオン変成ＰＶＡの鹸化度は、通常、６０〜１００モル％、好ましくは７０〜９９モル％である。
【００４１】
上記親水性バインダーは、インク吸収層が空隙層になるようにする為に湿式シリカ及びアルミナ又はアルミナ水和物に対して比較的少量使用され、皮膜が安定に形成され、支持体との接着性が充分保てる範囲で出来るだけ少なく使用するのが好ましい。湿式シリカを含む層では、親水性バインダーに対する湿式シリカの質量比で５．５〜１８の範囲であることが好ましく、特に５．５〜１２が好ましい。アルミナ又はアルミナ水和物を含む層では、親水性バインダーに対するアルミナ又はアルミナ水和物の質量比で５〜２０の範囲であること好ましく、特に７〜１５が好ましい。又、親水性バインダーの総質量に対し、湿式シリカの質量とアルミナ又はアルミナ水和物の質量の和の比が５．５〜１５の範囲であることが好ましく、５．５〜１２がより好ましい。この範囲であれば充分なインク吸収性と塗布・乾燥時の「ひび割れ」耐性を満足することが出来る。
【００４２】
湿式シリカの塗布液及びアルミナ又はアルミナ水和物の分散液のｐＨ調整に使用されるｐＨ調整剤は特に制約はなく、如何なるものも使用できるが、好ましくは塩酸、硝酸、酢酸、燐酸、枸櫞酸であり、特に硝酸が好ましい。又、親水性バインダーにＰＶＡを用いる場合には、硼酸を用いることがＰＶＡの架橋剤としての機能を付与できる点で好ましい。尚、湿式シリカの塗布液のｐＨの調整は湿式シリカの分散液の状態でｐＨを調整することにより行うのが好ましい。
【００４３】
本発明のインクジェット記録用紙は、高光沢性で高い空隙率を皮膜の脆弱性を劣化させずに得るために、前記親水性バインダーが硬膜剤により硬膜されていることが好ましい。
【００４４】
硬膜剤は、一般的には親水性バインダーと反応し得る基を有する化合物あるいは親水性バインダーが有する異なる基同士の反応を促進するような化合物であり、親水性バインダ−の種類に応じて適宜選択して用いられる。硬膜剤の具体例としては、例えばエポキシ系硬膜剤（ジグリシジルエチルエーテル、エチレングリコールジグリシジルエーテル、１，４−ブタンジオールジグリシジルエーテル、１，６−ジグリシジルシクロヘキサン、Ｎ，Ｎ−ジグリシジル−４−グリシジルオキシアニリン、ソルビトールポリグリシジルエーテル、グリセロールポリグリシジルエーテル等）、アルデヒド系硬膜剤（ホルムアルデヒド、グリオキザール等）、活性ハロゲン系硬膜剤（２，４−ジクロロ−４−ヒドロキシ−１，３，５−ｓ−トリアジン等）、活性ビニル系化合物（１，３，５−トリスアクリロイル−ヘキサヒドロ−ｓ−トリアジン、ビスビニルスルホニルメチルエーテル等）、硼酸及びその塩、硼砂、アルミ明礬等が挙げられる。
【００４５】
特に好ましい親水性バインダ−としてＰＶＡ及び／又はカチオン変成ＰＶＡを使用する場合には、硼酸及びその塩、及びエポキシ系硬膜剤から選ばれる硬膜剤の使用が好ましい。最も好ましいのは硼酸及びその塩から選ばれる硬膜剤である。硼酸又はその塩とは、硼素原子を中心原子とする酸素酸及びその塩のことを示し、具体的にはオルト硼酸、二硼酸、メタ硼酸、四硼酸、五硼酸及び八硼酸、並びに、それらの塩が含まれる。
【００４６】
硬膜剤の使用量は、親水性バインダ−の種類、硬膜剤の種類、無機微粒子の種類や親水性バインダーに対する比率等により変化するが、概ね、親水性バインダー１ｇ当たり５〜５００ｍｇ、好ましくは１０〜４００ｍｇである。
【００４７】
上記硬膜剤は、空隙層を構成する塗布液を塗布する際に、空隙層形成の塗布液中及び／又は空隙層に隣接するその他の層を形成する塗布液中に添加してもよく、あるいは予め硬膜剤を含有する塗布液を塗布してある支持体上に、前記空隙層を形成する塗布液を塗布したり、更には空隙層を形成する硬膜剤非含有の塗布液を塗布・乾燥後に硬膜剤溶液をオーバーコートするなどして、空隙層に硬膜剤を供給することができるが、好ましくは、製造上の効率から、空隙層を形成する塗布液又はこれに隣接する層の塗布液中に硬膜剤を添加して、空隙層を形成するのと同時に硬膜剤を供給するのが好ましい。
【００４８】
記録用紙のインク吸収層及び必要に応じて設けられるその他の層には、上述した以外の各種添加剤を使用することができる。例えば、印字記録後の耐水性、滲み耐性を向上させるために、カチオン定着剤を添加することもできる。
【００４９】
このカチオン定着剤としては、カチオン性ポリマー又は水溶性の多価金属イオン等が挙げられ、カチオン性ポリマーの例としては、ポリエチレンイミン、ポリアリルアミン、ポリビニルアミン、ジシアンジアミドポリアルキレンポリアミン縮合物、ポリアルキレンポリアミンジシアンジアミドアンモニウム塩縮合物、ジシアンジアミドホルマリン縮合物、エピクロルヒドリン・ジアルキルアミン付加重合物、ジアリルジメチルアンモニウムクロライド重合物、ジアリルジメチルアンモニウムクロライド・ＳＯ２共重合物、ポリビニルイミダゾール、ビニルピロリドン・ビニルイミダゾール共重合物、ポリビニルピリジン、ポリアミジン、キトサン、カチオン化澱粉、ビニルベンジルトリメチルアンモニウムクロライド重合物、（２−メタクロイルオキシエチル）トリメチルアンモニウムクロライド重合物、ジメチルアミノエチルメタクリレート重合物、などが挙げられる。又、化学工業時報，平成１０年８月１５，２５日に記載のカチオン性ポリマー、三洋化成工業社発行「高分子薬剤入門」に記載の高分子染料固着剤が一例として挙げられる。プリント保存時の滲み耐性を向上する観点から、下記構造式で示されるカチオンポリマーが特に好ましい。
【００５０】
【化１】
2004314320.tif 000002
【００５１】
又、水溶性の多価金属イオンとしては、アルミニウム、カルシウム、マグネシウム、亜鉛、鉄、ジルコニウム、錫、鉛などの金属塩が挙げられる。中でも、マグネシウム、アルミニウム、ジルコニウム、カルシウム、亜鉛から成る化合物は無色のため好ましい。又、水溶性の多価金属イオンの塩として、ポリ塩化アルミニウムのような水溶性無機ポリマーを使用してもよい。
【００５２】
カチオン定着剤は如何なる層に添加しても構わないが、アルミナ又はアルミナ水和物は既にインク定着性があるので、インク定着性が弱い湿式シリカ含有層に添加することが好ましい。カチオン定着剤の使用量は、湿式シリカに対する質量比で１０質量％以下、より好ましくは８質量％以下であることがインク吸収性の劣化を抑制する為に好ましい。
【００５３】
カチオン定着剤の添加方法としては、塗布液に直接添加して塗布する方法の他、記録用紙の塗布・乾燥後に、カチオン性の樹脂や水溶性の多価金属イオンの水溶液をオーバーコートして乾燥するといった方法でも構わない。
【００５４】
その他、使用できる添加剤としては、例えばアニオン、カチオン、非イオン、両性の各界面活性剤；ポリエチレンオキサイド、ポリビニルピロリドン、カゼイン、澱粉、寒天、カラギーナン、ポリアクリル酸、ポリメタクリル酸、ポリアクリルアミド、ポリメタクリルアミド、ポリスチレンスルホン酸、セルロース、ヒドロキシエチルセルロース、カルボキシメチルセルロース、ヒドロキシエチルセルロース、デキストラン、デキストリン、プルラン、水溶性ポリビニルブチラール等の水溶性ポリマー；イソシアネート系化合物等の架橋剤；特開昭５７−７４１９３号、同５７−８７９８８号及び同６２−２６１４７６号等に記載の紫外線吸収剤；特開昭５７−７４１９２号、同５７−８７９８９号、同６０−７２７８５号、同６１−１４６５９１号、特開平１−９５０９１号及び同３−１３３７６号等に記載される退色防止剤；特開昭５９−４２９９３号、同５９−５２６８９号、同６２−２８００６９号、同６１−２４２８７１号及び特開平４−２１９２６６号等に記載の蛍光増白剤；水酸化ナトリウム、水酸化カリウム、炭酸カリウム等のｐＨ調整剤；消泡剤、防腐剤、増粘剤、帯電防止剤、マット剤等の公知の各種添加剤が挙げられる。
【００５５】
本発明の記録用紙のインク吸収層は、湿式シリカを含む支持体に最も近いインク吸収層とアルミナ又はアルミナ水和物を含む支持体から最も離れているインク吸収層の最低限２層から構成されるが、３層以上で構成されてもよく、この場合、中間のインク吸収層の構成は、支持体に最も近いインク吸収層又は支持体から最も離れているインク吸収層と同じでも異なってもよい。
【００５６】
記録用紙の支持体としては、吸水性又は非吸水性の何れの支持体も用いることができるが、非吸水性支持体の方がプリント後に皺の発生がなく、画像に平滑性の差が生ぜず高品位のプリントが得られるので好ましい。
【００５７】
吸水性支持体としては紙支持体が一般的であるが、布あるいは多孔質のフィルム支持体も含まれる。
【００５８】
又、非吸水性支持体としては、ポリエチレンテレフタレート（ＰＥＴ）樹脂、ポリエステル系樹脂、ジアセテート系樹脂、トリアセテート系樹脂、アクリル系樹脂、ポリカーボネート系樹脂、ポリ塩化ビニル系樹脂、ポリイミド系樹脂、セロハン、セルロイド等の材料からなるフィルム等、金属やガラス、更にはポリエチレン樹脂被覆層を有する樹脂被覆紙（所謂ＲＣペーパー）、ＰＥＴに白色顔料を添加したホワイトペット等が挙げられる。
【００５９】
これらの中でも、原紙支持体の両面をポリエチレン（ＰＥ）でラミネートした紙支持体を用いることが、記録画像が写真画質に近く、しかも低コストで高品質の画像が得られる為に特に好ましい。
【００６０】
以下、特に好ましい支持体である紙の両面をポリオレフィン樹脂で被覆した支持体について説明する。支持体ｉ用いられる紙は、木材パルプを主原料とし、必要に応じて木材パルプに加えてポリプロピレン等の合成パルプ又はナイロンやポリエステル等の合成繊維を用いて抄紙される。木材パルプとしてはＬＢＫＰ、ＬＢＳＰ、ＮＢＫＰ、ＮＢＳＰ、ＬＤＰ、ＮＤＰ、ＬＵＫＰ、ＮＵＫＰの何れも用いることができるが短繊維分の多いＬＢＫＰ、ＮＢＳＰ、ＬＢＳＰ、ＮＤＰ、ＬＤＰをより多く用いることが好ましい。ただし、ＬＢＳＰ及び／又はＬＤＰの比率は１０〜７０質量％が好ましい。上記パルプは、不純物の少ない化学パルプ（硫酸塩パルプや亜硫酸塩パルプ）が好ましく用いられ、又、漂白処理を行って白色度を向上させたパルプも有用である。
【００６１】
紙中には、例えば高級脂肪酸、アルキルケテンダイマー等のサイズ剤、炭酸カルシウム、タルク、酸化チタン等の白色顔料、スターチ、ポリアクリルアミド、ポリビニルアルコール等の紙力増強剤、蛍光増白剤、ポリエチレングリコール類等の水分保持剤、分散剤、４級アンモニウム等の柔軟化剤等を適宜添加することができる。
【００６２】
抄紙に使用するパルプの濾水度は、ＣＳＦの規定で２００〜５００ｍｌが好ましく、又、叩解後の繊維長がＪＩＳ  Ｐ  ８２０７に規定される２４メッシュ残分と４２メッシュ残分の和が３０〜７０％であることが好ましい。尚、４メッシュ残分は２０％以下であることが好ましい。紙の坪量は５０〜２５０ｇが好ましく、特に７０〜２００ｇが好ましい。紙の厚さは５０〜２１０μｍが好ましい。
【００６３】
紙は、抄紙段階又は抄紙後にカレンダー処理して高平滑性を与えることもできる。紙密度は０．７〜１．２ｇ／ｍ２（ＪＩＳ  Ｐ  ８１１８）が一般的である。更に、原紙剛度はＪＩＳ  Ｐ  ８１４３に規定される条件で２０〜２００ｇが好ましい。
【００６４】
紙表面には表面サイズ剤を塗布してもよく、表面サイズ剤としては前記原紙中に添加できるのと同様のサイズ剤を使用できる。紙のｐＨは、ＪＩＳ  Ｐ  ８１１３で規定された熱水抽出法により測定された場合、ｐＨ５〜９であることが好ましい。
【００６５】
次に、この紙の両面を被覆するポリオレフィン樹脂について説明する。
この目的で用いられるポリオレフィン樹脂としては、ポリエチレン、ポリプロピレン、ポリイソブチレン、ポリエチレンが挙げられるが、プロピレンを主体とする共重合体等のポリオレフィン類が好ましく、ポリエチレンが特に好ましい。
【００６６】
以下、特に好ましいポリエチレンについて説明する。紙表面及び裏面を被覆するポリエチレンは、主として低密度のポリエチレン（ＬＤＰＥ）及び／又は高密度のポリエチレン（ＨＤＰＥ）であるが、他のＬＬＤＰＥやポリプロピレン等も一部使用することができる。
【００６７】
特に、塗布層側のポリオレフィン層は、ルチル又はアナターゼ型の酸化チタンをポリオレフィン中に添加し、不透明度及び白色度を改良したものが好ましい。
酸化チタン含有量は、ポリオレフィンに対して概ね１〜２０％、好ましくは２〜１５％である。
【００６８】
ポリオレフィン層中には、白地の調整を行うための耐熱性の高い着色顔料や蛍光増白剤を添加することができる。
【００６９】
着色顔料としては、群青、紺青、コバルトブルー、フタロシアニンブルー、マンガンブルー、セルリアン、タングステンブルー、モリブデンブルー、アンスラキノンブルー等が挙げられる。蛍光増白剤としては、ジアルキルアミノクマリン、ビスジメチルアミノスチルベン、ビスメチルアミノスチルベン、４−アルコキシ−１，８−ナフタレンジカルボン酸−Ｎ−アルキルイミド、ビスベンズオキサゾリルエチレン、ジアルキルスチルベン等が挙げられる。
【００７０】
紙の表裏のポリエチレンの使用量は、インク吸収層の膜厚やバック層を設けた後で低湿及び高湿下でのカールを最適化するように選択されるが、一般には、ポリエチレン層の厚さはインク吸収層側で１５〜５０μｍ、バック層側で１０〜４０μｍの範囲である。表裏のポリエチレンの比率はインク受容層の種類や厚さ、中紙の厚み等により変化するカールを調整するように設定されるのが好ましく、通常は、表／裏のポリエチレンの比率は、厚みで概ね３／１〜１／３である。
【００７１】
上記ポリエチレン被覆紙支持体は、下記（１）〜（７）の特性を有することが好ましい。
【００７２】
（１）引張り強さ：ＪＩＳ  Ｐ  ８１１３で規定される強度で、縦方向が１９．６〜２９４Ｎ、横方向が９．８〜１９６Ｎである。
【００７３】
（２）引裂き強度：ＪＩＳ  Ｐ  ８１１６で規定される強度で、縦方向が０．２０〜２．９４Ｎ、横方向が０．０９８〜２．４５Ｎである。
【００７４】
（３）圧縮弾性率：９．８ｋＮ／ｃｍ２。
（４）不透明度：ＪＩＳ  Ｐ  ８１３８に規定された方法で測定した時に８０％以上、特に８５〜９８％である。
【００７５】
（５）白さ：ＪＩＳ  Ｚ  ８７２７で規定されるＬ＊、ａ＊、ｂ＊が、Ｌ＊＝８０〜９６、ａ＊＝−３〜＋５、ｂ＊＝−７〜＋２である。
【００７６】
（６）クラーク剛直度：記録用紙の搬送方向のクラーク剛直度が５０〜３００ｃｍ３／１００である。
【００７７】
（７）原紙中の水分は、中紙に対して４〜１０質量％。
（８）インク受容層を設ける光沢度（７５°鏡面光沢度）は１０〜９０％である。
【００７８】
本発明におけるインク吸収層は２層以上の構成となるが、その製造方式としては、インク吸収層を含む各構成層を各々単独に複数回に分けて塗布・乾燥して製造することもでき、あるいは複数層を同時に塗布・乾燥して製造することもできるが、製造上のコストの点から同時重層塗布が好ましい。塗布方式としては公知の方法から適宜選択して塗布することができる。例えばロールコーティング法、ロッドバーコーティング法、エアナイフコーティング法、スプレーコーティング法、カーテン塗布方法、あるいは米国特許２，６８１，２９４号記載のホッパーを使用するエクストルージョンコート法が好ましく用いられる。
【００７９】
塗工液温度は、通常、２５〜６０℃であり、３５〜５０℃が好ましく、３６〜４８℃の液を使用するのが特に好ましい。冷却は塗布後の膜面温度が２０℃以下、好ましくは１５℃以下になるようにして一定時間（好ましくは５秒間以上）冷却ゾーンを通過させる。この冷却時点では、余り強い風を吹き付けないことが「液寄り」の発生を抑えるという観点において好ましい。
【００８０】
その後の乾燥は、２０℃以上の風を吹き付けて行うのが、均一な膜面を得る点から好ましい。特に２０℃以上の風を吹き付けてから、徐々に風の温度を上げるのが好ましい。乾燥時間は、湿潤膜厚にもよるが、概ね１０分以内、特に５分以内にするのが好ましい。
【００８１】
尚、本発明の記録用紙は、特に水溶性染料インクを用いたインクジェット記録において効果が大きく好ましいが、顔料インクを用いたインクジェット記録でも使用することが出来る。
【００８２】
インクジェット記録用紙を用いて画像記録する際には、水性インクを用いた記録方法が好ましく用いられる。該水性インクとは、着色剤及び液媒体、その他の添加剤を有する記録液体である。着色剤としては、インクジェットで公知の直接染料、酸性染料、塩基性染料、反応性染料あるいは食品用色素等の水溶性染料あるいは水分散性顔料が使用できる。
【００８３】
水性インクの溶媒としては、水及び水溶性の各種有機溶剤、例えばメチルアルコール、ｉ−プロピルアルコール、ブチルアルコール、ｔ−ブチルアルコール、ｉ−ブチルアルコール等のアルコール類；ジメチルホルムアミド、ジメチルアセトアミド等のアミド類；アセトン、ジアセトンアルコール等のケトン又はケトンアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール、グリセリン、トリエタノールアミン等の多価アルコール類；エチレングリコールメチルエーテル、ジエチレングリコールメチル（又はエチル）エーテル、トリエチレングリコールモノブチルエーテル等の多価アルコールの低級アルキルエーテル類等が挙げられる。中でも、ジエチレングリコール、トリエタノールアミンやグリセリン等の多価アルコール類、トリエチレングリコールモノブチルエーテルの多価アルコールの低級アルキルエーテル等は好ましいものである。
【００８４】
その他の水性インクの添加剤としては、例えばｐＨ調節剤、金属封鎖剤、防黴剤、粘度調整剤、表面張力調整剤、湿潤剤、界面活性剤及び防錆剤等が挙げられる。
【００８５】
水性インク液は、記録用紙に対する濡れ性を良好にするために、２０℃において、通常、０．０２５〜０．０６Ｎ／ｍ、好ましくは０．０３〜０．０５Ｎ／ｍの範囲内の表面張力を有することが好ましい。インクのｐＨは好ましくは５〜１０であり、特に好ましくは６〜９である。
【００８６】
【実施例】
以下に、本発明の実施例を挙げて具体的に説明するが、本発明の実施態様はこれらに限定されない。尚、特に断りない限り、実施例中の「％」は「質量％」を表す。
【００８７】
〈シリカ塗布液Ａ−１の作製〉
高速攪拌分散機を用いて、１％エタノール水溶液８２０ｍｌ中に平均１次粒子径が１０ｎｍのゲル法湿式シリカを１２５ｇ徐々に加えていき、ｐＨ調整後、純水を加えて１０００ｍｌに仕上げた。次いで、この液をサンドミルで分散してシリカ分散液を得た。尚、ｐＨ調整は、５％硼酸水溶液を５０ｍｌ加えた後、硝酸により調整した。尚、表１に示す分散液中でのシリカの平均２次粒子径は、各分散液を５０倍に希釈し、動的光散乱方式粒子径測定装置ゼータサイザー１０００ＨＢ（マルバーン社製）を用いて測定した値である。
【００８８】
こうして得られたシリカ分散液を４５℃にて攪拌しながら１０％ポリビニルアルコール水溶液（クラレ社製ＰＶＡ２３５，平均重合度３５００）を表１に示す固形分質量比で加え、シリカ固形分で９％になるように純水を加えてシリカ塗布液Ａ−１を得た。尚、ＰＶＡに対するシリカの質量比（シリカ／ＰＶＡ）をＰａ／Ｂとして表１に示す。
【００８９】
〈シリカ塗布液Ａ−２〜Ａ−９の作製〉
使用するシリカ、ｐＨ、使用するＰＶＡ重合度と添加量（Ｐａ／Ｂ）を表１に示す条件に変更した以外は、シリカ塗布液Ａ−１と同様にしてシリカ塗布液Ａ−２〜Ａ−９を作製した。
【００９０】
【表１】
2004314320.tif 000003
【００９１】
〈アルミナ塗布液Ｂ−１の作製〉
塩化アルミニウムを気化させ、酸素、水素の存在下、高温で処理して得た比表面積１３０ｍ２／ｇ（ＢＥＴ法により測定）の気相法アルミナ２００ｇを得た。このアルミナを、純水８００ｍｌ中に硝酸でｐＨを４．６に調整しながら高速攪拌分散機を用いて徐々に加えていき、最後に５％硼酸水溶液を５０ｍｌ加えた後、硝酸によりｐＨを４．５に調整し、純水で１０００ｍｌに仕上げた。次いで、この液をサンドミルにより分散してアルミナ分散液を得た。尚、表２に示す分散液中でのアルミナの平均２次粒子径は、分散液を５０倍に希釈し、動的光散乱方式粒子径測定装置ゼータサイザー１０００ＨＢ（前出）を用いて測定した値である。
【００９２】
このアルミナ分散液を、４５℃にて攪拌しながら１０％ポリビニルアルコール水溶液（前出ＰＶＡ２３５，重合度３５００）を表２に示す固形分質量比で加え、アルミナ固形分で９％になるように純水を加えてアルミナ塗布液Ｂ−１を得た。尚、ＰＶＡに対するアルミナの質量比（アルミナ／ＰＶＡ）をＰｂ／Ｂとして表２に示す。
【００９３】
〈アルミナ塗布液Ｂ−２〜Ｂ−７の作製〉
使用するアルミナ、ｐＨ、使用するＰＶＡ重合度と添加量（Ｐｂ／Ｂ）を表２に示す条件に変更した以外は、アルミナ塗布液Ｂ−１と同様にしてアルミナ塗布液Ｂ−２〜Ｂ−７を作製した。
【００９４】
【表２】
2004314320.tif 000004
【００９５】
〈記録用紙１〜２２の作製〉
シリカ塗布液Ａ−１〜Ａ−９及びアルミナ塗布液Ｂ−１〜Ｂ−７を表３に示す層構成及びシリカ又はアルミナの固形分付量となるよう、坪量１８０ｇ／ｍ２の原紙両面をポリエチレンで被覆した支持体（厚さ２５０μｍ，記録面側のポリエチレン層中に６％のアナターゼ型チタン含有）の記録面側に、スライドホッパー型コーターを用いて２層同時塗布した。塗布直後に４℃に保たれた冷却ゾーンで２０秒間冷却した後、２０〜６５℃に段階的に温度を変化させた風で順次乾燥して記録用紙１〜２２を得た。
【００９６】
〈記録用紙の評価〉
以上のようにして得られた記録用紙１〜２２について、以下の項目について評価した。
【００９７】
《インク吸収性》
各記録用紙に、セイコーエプソン社製インクジェットプリンターＰＭ−８００Ｃでマゼンタのベタ印字を行い、印字直後の印字部分を指で擦って画像の乱れを目視評価した。評価は以下の４段階で行った。
【００９８】
◎：指で擦っても全く画像が乱れない
○：指で擦ると僅かに画像が乱れる
△：やや画像が擦れて汚れる
×：画像が擦れて汚れてしまう
《プリント濃度》
各記録用紙に、セイコーエプソン社製インクジェットプリンターＰＭ−８００Ｃで黒色ベタ印字を行い、反射濃度を測定し４段階評価した。
【００９９】
◎：濃度が２．４以上
○：濃度が２．２以上２．４未満
△：濃度が２．０以上２．２未満
×：濃度が２．０未満
《滲み耐性》
各記録用紙に、セイコーエプソン社製インクジェットプリンターＰＭ−８００Ｃを用いてマゼンタのベタプリントを背景に幅約０．３ｍｍのブラックのラインをプリントし、５分放置後、５０℃・８５％ＲＨ（相対湿度）で５日間保存し、保存前後での細線の滲みを以下の４段階で評価した。
【０１００】
◎：滲みの発生がなく、美観を損なわない
○：僅かに滲みは発生しているが、美観を損なうことはない
△：やや滲みが発生しており、美観を損なう
×：滲みが発生しており、美観を損なう
《光沢度》
日本電色工業社製変角光沢度計（ＶＧＳ−１００１ＤＰ）を用いて７５度光沢を測定し、４段階評価した。
【０１０１】
◎：光沢度が６０％以上
○：光沢度が５５％以上６０％未満
△：光沢度が５０％以上５５％未満
×：光沢度が５０％未満
結果を纏めて表３に示す。
【０１０２】
【表３】
2004314320.tif 000005
【０１０３】
表３に示す結果の通り、本発明のインクジェット記録用紙は、高いインク吸収性とプリント濃度、滲み耐性、及び光沢性を同時に満足することが判る。一方、比較の記録用紙は、インク吸収性が良好であってもプリント濃度や滲み耐性、光沢性に劣っていたり、あるいは、滲み耐性、光沢性が良好であってもインク吸収性に劣るなど、何れかの性能を欠くものであった。
【０１０４】
【発明の効果】
本発明により、高光沢で高いインク吸収性とプリント濃度、及び滲み耐性を満足する高画質なインクジェット記録用紙を提供することができた。更に、安価な原材料を使用し、塗工液を濃縮できるので、乾燥時の負荷が小さくなり、製造コストの削減も可能となった。